(57)【要約】【課題】溶融めっきのワイピング工程において、スプラッシュの飛散抑制策として有効に機能するスプラッシュ飛散抑制方法と同装置を提供する。【解決手段】めっき浴に浸漬して引き上げためっき鋼板に、ワイピングノズルからワイピングガスを吹き付けて、めっき付着量を調整する際に発生する未凝固めっき金属のスプラッシュの飛散を抑制する方法において、（ａ）めっき鋼板の幅方向端面の外側で、かつ、ワイピングノズルより下流側に、サイドノズルを配置し、（ｂ）上記サイドノズルから、ワイピングガスのガス−ガス衝突域のガス乱れに、気体を吹き付けることを特徴とする。【選択図】図２
2014080673.tif 000002
【特許請求の範囲】
【請求項１】
めっき浴に浸漬して引き上げためっき鋼板に、ワイピングノズルからワイピングガスを吹き付けて、めっき付着量を調整する際に発生する未凝固めっき金属のスプラッシュの飛散を抑制する方法において、
（ａ）めっき鋼板の幅方向端面の外側で、かつ、ワイピングノズルより下流側に、サイドノズルを配置し、
（ｂ）上記サイドノズルから、ワイピングガスのガス−ガス衝突域のガス乱れに、気体を吹き付ける
ことを特徴とするスプラッシュ飛散抑制方法。
【請求項２】
前記鋼板の幅方向端面の外側に、鋼板と並行にガス遮蔽板を配置することを特徴とする請求項１に記載のスプラッシュ飛散抑制方法。
【請求項３】
前記サイドノズルの先端とワイピングノズルの吹出口の間隔ｈが５〜２００ｍｍであることを特徴とする請求項１又は２に記載のスプラッシュ飛散抑制方法。
【請求項４】
前記サイドノズルのめっき鋼板端部に対する傾斜角βが０〜４５°であることを特徴とする請求項１〜３のいずれか１項に記載のスプラッシュ飛散抑制方法。
【請求項５】
前記サイドノズル端部とめっき鋼板端部の間隔ｊが０〜５０ｍｍであることを特徴とする請求項１〜４のいずれか１項に記載のスプラッシュ飛散抑制方法。
【請求項６】
前記サイドノズルを、めっき鋼板の幅方向端面の外側それぞれに複数本配置することを特徴とする請求項１〜５のいずれか１項に記載のスプラッシュ飛散抑制方法。
【請求項７】
前記気体が空気又は不活性ガスであることを特徴とする請求項１〜６のいずれか１項に記載のスプラッシュ飛散抑制方法。
【請求項８】
前記鋼板の幅方向端面とガス遮蔽板の間隔eが０〜５０ｍｍ、ワイピングノズルの吹出口からガス遮蔽板の下面への距離ｆが０．５〜３００ｍｍ、ワイピングノズルの吹出口からガス遮蔽板の上面への距離ｇが０．５〜５００ｍｍであることを特徴とする請求項２〜７のいずれか１項に記載のスプラッシュ飛散抑制方法。
【請求項９】
前記ガス遮蔽板の厚みｔが１．０〜５０．０ｍｍであることを特徴とする請求項２〜８のいずれか１項に記載のスプラッシュ飛散抑制方法。
【請求項１０】
めっき浴に浸漬して引き上げためっき鋼板に、ワイピングノズルから気体を吹き付けて、めっき付着量を調整する溶融めっきのワイピングにおいてスプラッシュの飛散を抑制する装置であって、
めっき鋼板の幅方向端面の外側で、かつ、ワイピングノズルより下流側に、ワイピングガスのガス−ガス衝突域のガス乱れに、気体を吹き付けるサイドノズルを備える
ことを特徴とするスプラッシュ飛散抑制装置。
【請求項１１】
前記鋼板の幅方向端面の外側に、鋼板と並行にガス遮蔽板を備えることを特徴とする請求項１０に記載のスプラッシュ飛散抑制装置。
【請求項１２】
前記サイドノズルの先端とワイピングノズルの吹出口の間隔ｈが５〜２００ｍｍであることを特徴とする請求項１０又は１１に記載のスプラッシュ飛散抑制装置。
【請求項１３】
前記サイドノズルのめっき鋼板端部に対する傾斜角βが０〜４５°であることを特徴とする請求項１０〜１２のいずれか１項に記載のスプラッシュ飛散抑制装置。
【請求項１４】
前記サイドノズル端部とめっき鋼板端部の間隔ｊが０〜５０ｍｍであることを特徴とする請求項１０〜１３のいずれか１項に記載のスプラッシュ飛散抑制装置。
【請求項１５】
前記サイドノズルが、めっき鋼板の幅方向端面の外側それぞれに複数本配置されていることを特徴とする請求項１０〜１４のいずれか１項に記載のスプラッシュ飛散抑制装置。
【請求項１６】
前記鋼板の幅方向端面とガス遮蔽板の間隔eが０〜５０ｍｍ、ワイピングノズルの吹出口からガス遮蔽板の下面への距離ｆが０．５〜３００ｍｍ、ワイピングノズルの吹出口からガス遮蔽板の上面への距離ｇが０．５〜５００ｍｍであることを特徴とする請求項１１〜１５のいずれか１項に記載のスプラッシュ飛散抑制装置。
【請求項１７】
前記ガス遮蔽板の厚みｔが１．０〜５０．０ｍｍであることを特徴とする請求項１１〜１６のいずれか１項に記載のスプラッシュ飛散抑制装置。
【請求項１８】
前記気体が空気又は不活性ガスであることを特徴とする請求項１０〜１７のいずれか１項に記載のスプラッシュ飛散抑制装置。
【発明の詳細な説明】
【技術分野】
【０００１】
本発明は、溶融めっきのワイピング工程において、未凝固めっき金属のスプラッシュの飛散を抑制する方法及び装置に関するものである。
【背景技術】
【０００２】
通常、溶融めっきにおいては、めっき浴に浸漬して垂直に引き上げた鋼板の両面に、引き上げ直後、一対のワイピングノズルから気体（不活性ガス、空気等）を吹き付けて、未凝固のめっき金属を除去し、鋼板面におけるめっき付着量を調節する。
【０００３】
このとき、鋼板端部に付着している未凝固のめっき金属が、鋼板端部からスプラッシュとなって飛散し、ワイピングノズルや、周辺機器、さらに、鋼板のめっき面に付着する。
【０００４】
ワイピングノズルに付着すると、ノズル径が縮小する。さらに、付着が進行すると、ノズルが閉塞する。周辺機器に付着すると、付着部で腐食することがある。鋼板のめっき面に付着し、そのまま凝固すると、めっき面の寸法や外観が損なわれる。
【０００５】
それ故、これまで、スプラッシュの飛散及び／又は付着を防止又は抑制する方法や装置が、種々提案されている（例えば、特許文献１〜９、参照）。
【０００６】
特許文献１の方法は、めっき鋼板の外側に設けたノズルから気体を、鋼板端面に沿って下方に噴射して、鋼板端部から飛散するスプラッシュを下方に吹き飛ばし、鋼板めっき面及び周辺機器への付着を抑制するものである。しかし、特許文献１の方法は、飛散したスプラッシュに気体を吹き付けて、さらに、スプラッシュを飛散させることにもなるので、スプラッシュの付着防止策として、必ずしも有効に機能しない。
【０００７】
特許文献２〜７の方法は、ワイピングノズルから吹き出す気体の吹出し角度、方向、流速、圧力等を調整して、スプラッシュの飛散を抑制するものである。しかし、ワイピングノズルから、めっき付着量の調整のために吹き出す気体だけで、スプラッシュの飛散を抑制することは困難である。
【０００８】
近年、溶融めっきにおいては、めっき速度の高速化に伴い、めっき液の持ち上げ量が増大し、また、めっき付着量の低減を図るため、ワイピングガスの吹付け圧が高圧化する傾向にあり、スプラッシュ対策が重要な課題となっている。それ故、溶融めっきのワイピング工程において、スプラッシュの飛散及び／又は付着に対して有効に機能する抑制又は防止策が求められている。
【先行技術文献】
【特許文献】
【０００９】
【特許文献１】特開平０７−３３１４０４号公報
【特許文献２】特開平１０−３０６３５９号公報
【特許文献３】特開２００３−３２１７５６号公報
【特許文献４】特開２００３−３２１７５７号公報
【特許文献５】特開２００５−０６０８０７号公報
【特許文献６】特開２００６−３２８４８７号公報
【特許文献７】特開２００７−０３１８０５号公報
【特許文献８】特開２００８−０９５１２９号公報
【特許文献９】特開２００９−１６７４５５号公報
【発明の概要】
【発明が解決しようとする課題】
【００１０】
本発明は、上記要望に鑑み、溶融めっきのワイピング工程において、スプラッシュの飛散を抑制することを課題とし、該課題を解決するスプラッシュ飛散抑制方法と同装置を提供することを目的とする。
【課題を解決するための手段】
【００１１】
本発明者らは、未凝固めっき金属のスプラッシュが、ワイピングノズルの位置より下（上流）側の鋼板端部の液膜膨らみ部から発生していることに着目し、スプラッシュの飛散現象を定量的に解析した。その結果、スプラッシュは、ワイピングガスのガス−ガス衝突域のガス乱れに起因していることを突き止め、ガス乱れに気体を吹き付けて整流化することで、スプラッシュの飛散を抑制できることを見いだした。
【００１２】
本発明は、上記知見に基づいてなされたもので、その要旨は以下の通りである。
【００１３】
（１）めっき浴に浸漬して引き上げためっき鋼板に、ワイピングノズルからワイピングガスを吹き付けて、めっき付着量を調整する際に発生する未凝固めっき金属のスプラッシュの飛散を抑制する方法において、
（ａ）めっき鋼板の幅方向端面の外側で、かつ、ワイピングノズルより下流側に、サイドノズルを配置し、
（ｂ）上記サイドノズルから、ワイピングガスのガス−ガス衝突域のガス乱れに、気体を吹き付ける
ことを特徴とするスプラッシュ飛散抑制方法。
【００１４】
（２）前記鋼板の幅方向端面の外側に、鋼板と並行にガス遮蔽板を配置することを特徴とする前記（１）に記載のスプラッシュ飛散抑制方法。
【００１５】
（３）前記サイドノズルの先端とワイピングノズルの吹出口の間隔ｈが５〜２００ｍｍであることを特徴とする前記（１）又は（２）に記載のスプラッシュ飛散抑制方法。
【００１６】
（４）前記サイドノズルのめっき鋼板端部に対する傾斜角βが０〜４５°であることを特徴とする前記（１）〜（３）のいずれかに記載のスプラッシュ飛散抑制方法。
【００１７】
（５）前記サイドノズル端部とめっき鋼板端部の間隔ｊが０〜５０ｍｍであることを特徴とする前記（１）〜（４）のいずれかに記載のスプラッシュ飛散抑制方法。
【００１８】
（６）前記サイドノズルを、めっき鋼板の幅方向端面の外側それぞれに複数本配置することを特徴とする前記（１）〜（５）のいずれかに記載のスプラッシュ飛散抑制方法。
【００１９】
（７）前記気体が空気又は不活性ガスであることを特徴とする前記（１）〜（６）のいずれかに記載のスプラッシュ飛散抑制方法。
【００２０】
（８）前記鋼板の幅方向端面とガス遮蔽板の間隔eが０〜５０ｍｍ、ワイピングノズルの吹出口からガス遮蔽板の下面への距離ｆが０．５〜３００ｍｍ、ワイピングノズルの吹出口からガス遮蔽板の上面への距離ｇが０．５〜５００ｍｍであることを特徴とする前記（２）〜（７）のいずれかに記載のスプラッシュ飛散抑制方法。
【００２１】
（９）前記ガス遮蔽板の厚みｔが１．０〜５０．０ｍｍであることを特徴とする前記（２）〜（８）のいずれかに記載のスプラッシュ飛散抑制方法。
【００２２】
（１０）めっき浴に浸漬して引き上げためっき鋼板に、ワイピングノズルから気体を吹き付けて、めっき付着量を調整する溶融めっきのワイピングにおいてスプラッシュの飛散を抑制する装置であって、
めっき鋼板の幅方向端面の外側で、かつ、ワイピングノズルより下流側に、ワイピングガスのガス−ガス衝突域のガス乱れに、気体を吹き付けるサイドノズルを備える
ことを特徴とするスプラッシュ飛散抑制装置。
【００２３】
（１１）前記鋼板の幅方向端面の外側に、鋼板と並行にガス遮蔽板を備えることを特徴とする前記（１０）に記載のスプラッシュ飛散抑制装置。
【００２４】
（１２）前記サイドノズルの先端とワイピングノズルの吹出口の間隔ｈが５〜５０ｍｍであることを特徴とする前記（１０）又は（１１）に記載のスプラッシュ飛散抑制装置。
【００２５】
（１３）前記サイドノズルのめっき鋼板端部に対する傾斜角βが０〜４５°であることを特徴とする前記（１０）〜（１２）のいずれかに記載のスプラッシュ飛散抑制装置。
【００２６】
（１４）前記サイドノズル端部とめっき鋼板端部の間隔ｊが０〜５０ｍｍであることを特徴とする前記（１０）〜（１３）のいずれかに記載のスプラッシュ飛散抑制装置。
【００２７】
（１５）前記サイドノズルが、めっき鋼板の幅方向端面の外側それぞれに複数本配置されていることを特徴とする前記（１０）〜（１４）のいずれかに記載のスプラッシュ飛散抑制装置。
【００２８】
（１６）前記鋼板の幅方向端面とガス遮蔽板の間隔eが０〜５０ｍｍ、ワイピングノズルの吹出口からガス遮蔽板の下面への距離ｆが０．５〜３００ｍｍ、ワイピングノズルの吹出口からガス遮蔽板の上面への距離ｇが０．５〜５００ｍｍであることを特徴とする前記（１１）〜（１５）のいずれかに記載のスプラッシュ飛散抑制装置。
【００２９】
（１７）前記ガス遮蔽板の厚みｔが１．０〜５０．０ｍｍであることを特徴とする前記（１１）〜（１６）のいずれかに記載のスプラッシュ飛散抑制装置。
【００３０】
（１８）前記気体が空気又は不活性ガスであることを特徴とする前記（１０）〜（１７）のいずれかに記載のスプラッシュ飛散抑制装置。
【発明の効果】
【００３１】
本発明によれば、溶融めっきのワイピング工程において、未凝固めっき金属のスプラッシュの飛散を著しく抑制することができる。
【図面の簡単な説明】
【００３２】
【図１】めっき鋼板から１ｍｍ位置における鋼板最端部の動圧分布を示す図である。
【図２】ワイピングノズルとサイドノズルの配置を模式的に示す図である。（ａ）は、基本配置を示し、（ｂ）は、基本配置にガス遮蔽板を加えた配置を示す。
【図３】ワイピングノズルとサイドノズルの配置の正面態様を示す図である。
【図４】ワイピングノズルとサイドノズルの配置の側面態様を示す図である。
【図５】図４に示す側面態様において、ｗ＝０の場合の側面態様を示す図である。
【図６】ワイピングノズル、サイドノズル、及び、ガス遮蔽板の配置の正面態様を示す図である。
【発明を実施するための形態】
【００３３】
本発明について、図面に基づいて説明する。
【００３４】
スプラッシュは、めっき鋼板端部付近で、ワイピンノズルから吹き出す気体（以下「ワイピング気体」ということがある。）が衝突することにより、めっき鋼板の外側に向かう気体流が発生し、該気体流が、めっき鋼板端部の未凝固めっき金属を吹き飛ばすことが一因で発生する。
【００３５】
そして、スプラッシュの飛散は、めっき速度の高速化によるめっき液の持ち上げ量の増大、また、めっき付着量の低減を図るための吹付け圧の高圧化に伴い激しくなる。
【００３６】
特許文献１の方法は、前述したように、めっき鋼板の外側に設けたノズルから、気体を鋼板端面に沿って下方に噴射して、めっき鋼板の外側に飛散するスプラッシュを下方に吹き飛ばし、鋼板めっき面及び周辺機器への付着を抑制しようとするものである。
【００３７】
しかし、本発明者らの検証実験によれば、下方への気体の噴射は、必ずしも有効に機能しないことが解った。
【００３８】
図１に、１５０ｍｐｍで引き上げるめっき鋼板に、ワイピング気体を噴きつけて、めっき鋼板から１ｍｍの鋼板最端部における動圧分布を測定する検証実験の結果を示す。動圧分布は、ワイピングノズル１の吹出口２より１０ｍｍ下で２０００Ｐａ程度であり、３０ｍｍ下で５００Ｐａ程度である。ワイピングノズル１の吹出口２より５０ｍｍ以上では、ほとんど零である。
【００３９】
そして、検証実験の結果より、図１に示すように、ワイピングノズル１の上流側には、吹出口２の直下から、めっき鋼板３の表面に沿って下降し、吹出口２より１００ｍｍ近辺（動圧≒０）から上昇に転じる渦流（図中、矢印、参照。以下「ワイピング渦流」ということがある。）が形成されていることが判明した。このことが、本発明の基礎をなす知見である。
【００４０】
即ち、めっき鋼板の端部から飛散したスプラッシュは、上記渦流の上昇流に乗り、ワイピングノズル１及びワイピングノズルの底面（その位置を、図中、６で示す。）に達して凝固する。
【００４１】
図１に示す動圧分布においては、めっき鋼板３の表面に、めっき液持ち上げ現象で、液膜膨らみ部４が、吹出口２から７０ｍｍ以上離れた上流側に形成されている。
【００４２】
スプラッシュの飛散は液膜膨らみ部４で発生していると考えられていたが、図１に示す動圧分布によれば、液膜膨らみ部４は、ワイピング渦流が上昇流に反転する位置の近傍に存在するので、液膜膨らみ部４の未凝固めっき金属がワイピング渦流の上昇流（反転流）に乗ってスプラッシュとなり、ワイピングノズル１及びワイピングノズル１の底面に達することは極めて少ないと考えられる。
【００４３】
液膜膨らみ部４の位置を、吹出口２から７０ｍｍ以上離れた上流側に維持するためには、４０〜５０ｍ／秒の風速（動圧で１０００〜１６００Ｐａ）が必要である。この風速を、吹出口２から吹き出す気体（ワイピング気体）で担うことは現実的でない。
【００４４】
実際に、液膜膨らみ部は、吹出口より下３０ｍｍ以内にあり、ワイピングノズルの底面（図１において、吹出口より下５０ｍｍのところ）より上側（下流側）に位置する。液膜膨らみ部から、スプラッシュが上側（下流側）に飛散することは考え難いが、水平方向に飛散することは当然に考えられる。
【００４５】
液膜膨らみ部から水平方向に飛散するスプラッシュが、ワイピング渦流の上昇流（反転流）に乗れば、ワイピングノズル及びワイピングノズルの底面に付着する。
【００４６】
本発明者らは、めっき鋼板の引上げ速度の高速化に伴い、液膜膨らみ部が、吹出口より下３０ｍｍ以内（吹出口とワイピングズル底面の間）に存在することに着目し、スプラッシュの飛散抑制策を鋭意検討した。
【００４７】
その結果、めっき鋼板の幅方向端面の外側で、かつ、ワイピングノズルより下流側にサイドノズルを配置し、該サイドノズルから、ワイピングガスが衝突する域（以下「ガス−ガス衝突域」ということがある。）のガス乱れに、直接、気体を吹き付けると、スプラッシュの飛散を著しく抑制できることを見いだした。この点が、本発明の基礎をなす知見である。
【００４８】
図２に、ワイピングノズルとサイドノズルの配置を模式的に示す。図２（ａ）に、基本配置を示す。図２（ｂ）に、ガス遮蔽板（エッジマスク）をめっき鋼板の端部側に配置した態様を示す。なお、図２（ｂ）では、ガス遮蔽板（エッジマスク）を、めっき鋼板の一方の端部側に配置した配置態様を示したが、通常、めっき鋼板の端部の両側に配置する。詳細は後述する。
【００４９】
矢印方向に上昇するめっき鋼板３の幅方向端面の外側で、かつ、ワイピングノズル１より下流側にサイドノズル７を配置し、サイドノズル７の先端７ａから、ガス−ガス衝突域のガス乱れに、直接、気体を吹き付けると、スプラッシュの飛散を著しく抑制することができる。
【００５０】
なお、図２では、サイドノズルを、めっき鋼板３の幅方向端面側に２個配置する態様を示したが、サイドノズルは、めっき鋼板３に平行に１個配置してもよいし、また、３個以上配置してもよい。
【００５１】
特許文献１の方法は、前述したように、めっき鋼板の外側に設けたノズルから、気体を鋼板端面に沿って下方に噴射して、めっき鋼板の外側に飛散するスプラッシュを下方に吹き飛ばし、鋼板めっき面及び周辺機器への付着を抑制しようとするものである。
【００５２】
これに対し、本発明は、サイドノズルを、めっき鋼板の幅方向端面側に配置する点で共通するが、図２（ａ）及び（ｂ）に示すように、サイドノズル７から、ガス−ガス衝突域のガス乱れに、直接、気体を吹き付ける点で、特許文献１の方法とは、基本的に技術思想が相違する。以下、詳細に説明する。
【００５３】
図３に、ワイピングノズルとサイドノズルの配置の正面態様を示す。図３に示すように、サイドノズル７を、（ａ）先端７ａが、めっき鋼板の端部と間隔ｊを保ち、ワイピングノズル１の吹出口２の上方ｈに位置するように、かつ、（ｂ）めっき鋼板３の端部に対し傾斜角βをなすように配置し、サイドノズル７の先端７ａから、ガス−ガス衝突域のガス乱れに、直接、気体を吹き付ける。
【００５４】
この気体吹付けにより、ガス−ガス衝突域のガス乱れを整流化し、スプラッシュの飛散を顕著に抑制することができる。
【００５５】
上記間隔ｊは０超〜５０ｍｍが好ましい。ｊが５０ｍｍを超えると、サイドノズルがめっき鋼板から離れすぎて、気体を、ガス−ガス衝突域のガス乱れに適確に吹き付けることができず、スプラッシュ飛散抑制効果が低下する。ｊは小さいほど好ましいので、０ｍｍ超とする。
【００５６】
上記上方ｈは５〜２００ｍｍが好ましい。ｈが５ｍｍ未満であると、ワイピングノズルの先端が吹出口と近接しすぎて、スプラッシュ飛散抑制効果が低下する。ｈが２００ｍｍを超えると、サイドノズルから吹き付けるガスの流速が、ガス−ガス衝突域に達する前に著しく低下し、整流化効果が得られず、スプラッシュ飛散抑制効果が発現しない。
【００５７】
サイドノズルのめっき鋼板端部に対する傾斜角βは０〜４５°が好ましい。βが４５°を超えると、ワイピングによるめっき付着量の調整を阻害する恐れがある。βは、サイドノズルから吹き付ける気体が、適確にガス−ガス衝突域に達する限り、０°（めっき鋼板端部に対し平行）でもよい。
【００５８】
図３には、めっき鋼板の幅方向端面の外側に、１本のサイドノズルを配置する態様を模式的に示したが、サイドノズルは、ワイピングによるめっき付着量の調整を阻害せず、スプラッシュ飛散抑制効果を高めることができる範囲で、めっき鋼板の幅方向端面の外側に、複数本配置してもよい。
【００５９】
複数本のサイドノズル全部がｈ及びβの好ましい範囲を満たすことが好ましいが、周辺機器との位置関係で難しい場合、少なくとも一本のサイドノズル（主サイドノズル）は、ｈ及びβの好ましい範囲を満たす必要がある。
【００６０】
図４に、ワイピングノズルとサイドノズルの配置の側面態様を示す。サイドノズル７が、めっき鋼板の幅方向端面の外側に、２本配置されている。めっき鋼板３とサイドノズル７の間隔ｗは０〜５０ｍｍとする。好ましくは５〜５０ｍｍである。
【００６１】
サイドノズル７は、めっき鋼板の幅方向端面の外側に配置するので、スプラッシュ飛散抑制効果を高めるため、サイドノズル７を、めっき鋼板３の幅方向延長面に接近させて配置することができる。それ故、めっき鋼板３（の幅方向の延長面）とサイドノズル７の間隔ｗは０以上とする。
【００６２】
図５に、図４に示す側面態様において、ｗ＝０の場合の側面態様を示す。ｗ＝０の場合、ガス−ガス衝突域のガス乱れに、直上から気体を吹き付けることになるので、スプラッシュ飛散抑制効果が最大化する。
【００６３】
ただし、ｗが０超〜５ｍｍ未満であると、めっき鋼板３とサイドノズル７が接近しすぎて、サイドノズルの保守・点検が難しくなる。ｗが５０ｍｍを超えると、サイドノズルから吹き出す気体がガス−ガス衝突域に達するまでに流速が下がり、整流化効果が低下し、スプラッシュ飛散抑制効果が発現しない。
【００６４】
サイドノズルのめっき鋼板に対する傾斜角αは０〜４５°が好ましい。αが４５°を超えると、ワイピングによるめっき付着量の調整を阻害する恐れがある。サイドノズルは、めっき鋼板に対し平行に配置してもよいので、傾斜角αは０°以上である。なお、ｗ＝０の場合、α＝０°である。
【００６５】
サイドノズルから吹き出す気体は、ワイピングガスと合流するので、ワイピングガスと同一又は同種のものが好ましい。特に、空気や、不活性ガスが好ましい。
【００６６】
なお、サイドノズルの吹出口の形状は、所要のスプラッシュ飛散抑制効果を確保できる限り、どのような形状のものでもよく、特定の形状に限定されない。
【００６７】
図２（ｂ）に、ガス遮蔽板（エッジマスク）をめっき鋼板の幅方向端面の外側に配置した態様を示したが、ガス遮蔽板をめっき鋼板の幅方向端面の外側に、サイドノズルとともに設置すると、ワイピングガスのガス−ガス衝突域のガス乱れが緩和されて、サイドノズルから吹き出す気体による整流化効果が向上し、スプラッシュ飛散抑制効果が向上する。
【００６８】
図６に、ワイピングノズル、サイドノズル、及び、ガス遮蔽板の配置の正面態様を示す。ガス遮蔽板８がめっき鋼板３の幅方向端面の外側に存在すると、物理的に、ワイピングガスのガス−ガス衝突を抑制するので、サイドノズルから吹き出す気体によって制御すべきガス乱れの範囲を小さくすることができる。これにより、サイドノズルから吹き出す気体による整流化効果が向上して、スプラッシュ飛散抑制効果がより向上する。
【００６９】
めっき鋼板とガス遮蔽板の距離ｅは０超〜５０ｍｍが好ましい。ｅが５０ｍｍを超えると、ガス−ガス衝突域のガス乱れが拡大して、整流化効果が得られず、スプラッシュ飛散抑制効果が発現しない。
【００７０】
ガス遮蔽板は、ワイピングノズル１の吹出口２から下（上流側）の高さｆを、好ましくは０．５ｍｍ以上とし、同じく上（下流側）の高さｇを、好ましくは０．５ｍｍ以上として設置する。
【００７１】
ガス遮蔽板の厚みｔは、ガス遮蔽板の強度を確保するため、１〜５０ｍｍが好ましい。１ｍｍ未満では、ガス遮蔽板の強度を確保するのが難しい。５０ｍｍ超では、ワイピングノズルとワイピングノズルの間隔を大きくせざるを得ず、その結果、スプラッシュの飛散抑制効果が低下する。
【実施例】
【００７２】
次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。
【００７３】
（実施例）
通板速度１５０ｍｐｍで溶融亜鉛めっきを行う実機ラインで、サイドノズル１本（両側で２本）を配置し、ガス−ガス衝突域のガス乱れに、サイドノズルから、気体を、ワイピングガスのガス流速以上のガス流速で吹き付けた。スプラッシュの飛散状況を、目視とカメラで観察した。吹付け条件と観察結果を、表１中、実施例１〜６に示す。
【００７４】
通板速度１５０ｍｐｍで溶融亜鉛めっきを行う実機ラインで、サイドノズル１本（両側で２本）を配置し、さらに、ガス遮蔽板（エッジプレート）を設置し、ガス−ガス衝突域のガス乱れに、サイドノズルから、気体を、ワイピングガスのガス流速以上のガス流速で吹き付けた。スプラッシュの飛散状況を、目視とカメラで観察した。吹付け条件と観察結果を、表１中、実施例７〜１４に示す。
【００７５】
【表１】
2014080673.tif 000003
【００７６】
実施例１〜３、及び、５〜１２では、スプラッシュ飛散抑制効果が顕著に発現している。実施例４では、ｊ（＝６０ｍｍ）＞５０ｍｍであるので、スプラッシュ抑制効果が小さい。実施例１３では、ｅ（＝７０ｍｍ）＞５０ｍｍであるので、スプラッシュ飛散抑制効果が小さい。実施例１４では、ｈ（＝２５０ｍｍ）＞２００ｍｍ、ｊ（＝７０ｍｍ）＞５０ｍｍ、ｅ（＝７０ｍｍ）＞５０ｍｍであるので、スプラッシュ飛散抑制効果が小さい。
【産業上の利用可能性】
【００７７】
前述したように、本発明によれば、溶融めっきのワイピング工程において、スプラッシュの飛散を著しく抑制することができる。よって、本発明は、めっき産業において利用可能性が高いものである。
【符号の説明】
【００７８】
１    ワイピングノズル
２    吹出口
３    めっき鋼板
３ａ    ステンレス鋼板
４    液膜膨らみ部
４ａ    液膜膨らみ部の先端域
５    風速４０〜５０ｍ／秒の領域
６    ワイピングノズルの底面の位置
７    サイドノズル
７ａ    サイドノズルの先端
８    ガス遮蔽板（エッジマスク）
【図１】
2014080673.tif 000004
【図２】
2014080673.tif 000005
【図３】
2014080673.tif 000006
【図４】
2014080673.tif 000007
【図５】
2014080673.tif 000008
【図６】
2014080673.tif 000009